(57)【要約】【課題】本発明は、高強度といった優れた特性を有するポリインジゴを効率的に製造することができ、工業的な大量生産にも適用し得る方法を提供することを目的とする。【解決手段】本発明に係るポリインジゴの製造方法は、酸性溶媒中で下記化合物（１）を重合させて下記ポリインジゴ（２）を製造することを特徴とする。2008056818.tif 000011［式中、Ａｒはアリール基を示し；ＸはＣ＝Ｏ等を示し；Ａは炭素−炭素一重結合等を示し；Ｙ1はＸと同義を示し且つＺ1はＮ−Ｒ1を示すか、またはＹ1はＮ−Ｒ1を示し且つＺ1はＸと同義を示し；Ｒ1はＣ1−Ｃ6アルキル基等を示し；Ｙ2はＣ＝Ｏを示し且つＺ2はＮ−Ｒ3を示すか、またはＹ2はＮ−Ｒ3を示し且つＺ1はＣ＝Ｏを示し；Ｒ3は水素原子等を示す］【選択図】なし【特許請求の範囲】
【請求項１】
酸性溶媒中で下記化合物（１）を重合させて下記ポリインジゴ（２）を製造することを特徴とするポリインジゴの製造方法。
【化１】
2008056818.tif 000010
［式中、
ＡｒはＣ6−Ｃ12アリール基を示し；
ＸはＣ＝ＯまたはＣ−ＯＲ2を示し、ここでＲ2はＣ2−Ｃ7アルカノイル基またはＣ7−Ｃ13アリールカルボニル基を示し；
Ａは、ＸがＣ＝Ｏである場合には炭素−炭素一重結合を示し、ＸがＣ−ＯＲ2である場合には炭素−炭素二重結合を示し；
Ｙ1はＸと同義を示し且つＺ1はＮ−Ｒ1を示すか、またはＹ1はＮ−Ｒ1を示し且つＺ1はＸと同義を示し；
Ｒ1はＣ1−Ｃ6アルキル基、Ｃ6−Ｃ12アリール基、Ｃ7−Ｃ13アリールアルキル基、Ｃ2−Ｃ7アルカノイル基、またはＣ7−Ｃ13アリールカルボニル基を示し；
Ｙ2はＣ＝Ｏを示し且つＺ2はＮ−Ｒ3を示すか、またはＹ2はＮ−Ｒ3を示し且つＺ1はＣ＝Ｏを示し；
Ｒ3は水素原子、Ｃ1−Ｃ6アルキル基、Ｃ6−Ｃ12アリール基、Ｃ7−Ｃ13アリールアルキル基を示す］
【請求項２】
化合物（１）としてＲ1およびＲ2がＣ2−Ｃ7アルカノイル基またはＣ7−Ｃ13アリールカルボニル基である化合物を用い、Ｒ3が水素原子であるポリインジゴ（２）を製造する請求項１に記載のポリインジゴの製造方法。
【請求項３】
酸性溶媒として８５質量％以上９５質量％以下の濃硫酸を用いる請求項１または２に記載のポリインジゴの製造方法。
【発明の詳細な説明】
【技術分野】
【０００１】
本発明は、ポリインジゴを製造するための方法に関するものである。
【背景技術】
【０００２】
極めて優れた耐熱性や耐溶剤性などを有する樹脂として、ポリインジゴが知られている。かかるポリインジゴは、特許文献１に開示されている。
【０００３】
特許文献１には、ポリインジゴの合成経路の１つとして下記が記載されており、その実施例もある。
【０００４】
【化１】
2008056818.tif 000002
【０００５】
しかし、本発明者らが上記合成経路を追試しようとしたところ、フェニレンジアミンに酢酸基を導入する最初の工程で、目的化合物を単離さえすることができなかった。実際、特許文献１には、当該反応の例が実施例８として記載されているものの、目的化合物が含まれている濾液を減圧濃縮しているのみで精製は行われておらず、当該未精製物がそのまま次工程の実施例１２で用いられている。よって、特許文献１の実施例で得られたポリインジゴには、多量の不純物が含まれていると考えられる。
【０００６】
その原因を明らかにすべく、上記最初の工程の反応終了後における反応液をＮＭＲにより分析したところ、一方のアミノ基に２つの酢酸基が結合した化合物や、３つ或いは４つの酢酸基が結合した化合物が副生しており、目的化合物の生成率はせいぜい３０％程度であった。この様に、当該工程の目的化合物はその生成率が低い上に、副生成物と構造が近いことから、単離が困難であると考えられる。
【０００７】
また、特許文献１には、２，５−ジクロロテレフタル酸を出発原料とし、これをグリシル化した後に閉環するポリインジゴの製法も開示されている。
【０００８】
【化２】
2008056818.tif 000003
【０００９】
しかし本願発明者らが再現実験し、得られたポリインジゴをＮＭＲで分析したところ、保護基であるアセチル基が除去されていない部分や、ベンゼン環と縮合しているピロリジン−３−オン構造が開環している部分が存在していた。
【特許文献１】米国特許第３，４１４，５４５号明細書（第３カラムのルートＡ、第４カラムのルートＢ、実施例８）
【発明の開示】
【発明が解決しようとする課題】
【００１０】
上述した様に、従来、ポリインジゴを製造する方法は知られていた。しかし、いずれの方法も収率が極めて悪かったり、或いは得られるポリインジゴの品質が低いといった問題を有しており、ポリインジゴを工業的に生産する方法としては不適であった。
【００１１】
そこで、本発明が解決すべき課題は、高強度など優れた特性を有するポリインジゴを効率的に製造することができ、工業的な大量生産にも適用し得る方法を提供することにある。
【課題を解決するための手段】
【００１２】
本発明者らは、上記課題を解決すべく、ポリインジゴの製造条件につき鋭意研究を重ねた。その結果、酸性溶媒中で重合反応を行えば、除去すべき保護基の脱離が良好に進行し、且つモノマーの分解を抑制しつつ重合反応を良好に行えることを見出して本発明を完成した。
【００１３】
本発明に係るポリインジゴの製造方法は、酸性溶媒中で下記化合物（１）を重合させて下記ポリインジゴ（２）を製造することを特徴とする。
【００１４】
【化３】
2008056818.tif 000004
【００１５】
［式中、
ＡｒはＣ6−Ｃ12アリール基を示し；
ＸはＣ＝ＯまたはＣ−ＯＲ2を示し、ここでＲ2はＣ2−Ｃ7アルカノイル基またはＣ7−Ｃ13アリールカルボニル基を示し；
Ａは、ＸがＣ＝Ｏである場合には炭素−炭素一重結合を示し、ＸがＣ−ＯＲ2である場合には炭素−炭素二重結合を示し；
Ｙ1はＸと同義を示し且つＺ1はＮ−Ｒ1を示すか、またはＹ1はＮ−Ｒ1を示し且つＺ1はＸと同義を示し；
Ｒ1はＣ1−Ｃ6アルキル基、Ｃ6−Ｃ12アリール基、Ｃ7−Ｃ13アリールアルキル基、Ｃ2−Ｃ7アルカノイル基、またはＣ7−Ｃ13アリールカルボニル基を示し；
Ｙ2はＣ＝Ｏを示し且つＺ2はＮ−Ｒ3を示すか、またはＹ2はＮ−Ｒ3を示し且つＺ1はＣ＝Ｏを示し；
Ｒ3は水素原子、Ｃ1−Ｃ6アルキル基、Ｃ6−Ｃ12アリール基、Ｃ7−Ｃ13アリールアルキル基を示す］
【００１６】
上記方法においては、化合物（１）としてＲ1およびＲ2がＣ2−Ｃ7アルカノイル基またはＣ7−Ｃ13アリールカルボニル基である化合物を用い、Ｒ3が水素原子であるポリインジゴ（２）を製造することが好ましい。
【００１７】
また、上記方法における酸性溶媒としては、８５質量％以上９５質量％以下の濃硫酸が好適である。８５質量％以上であれば、より確実にモノマーの分解を抑制でき、重合反応をより良好に進行せしめ得る。一方、９５質量％を超えると、アリール基のスルホン酸化など好ましくない副反応が想定され得るからである。
【発明の効果】
【００１８】
本発明方法によれば、高い耐熱性や耐溶剤性といった優れた特性を有するポリインジゴを、極めて効率的に製造することができる。従って本発明は、ポリインジゴの工業的な大量生産を可能にするものとして、産業上極めて有用である。
【発明を実施するための最良の形態】
【００１９】
本発明において、「Ｃ6−Ｃ12アリール基」とは、炭素数６〜１２の芳香族炭化水素基をいい、例えば、フェニル、ナフチル、ビフェニル、インデニルを挙げることができる。
【００２０】
アリール基は、可能であれば一般的な置換基を有していてもよい。置換基としては、Ｃ1−Ｃ6アルキル、ハロゲン原子、およびベンジルからなる群より選択される１または２以上を挙げることができる。上記置換基のうち、フェニルおよびベンジルは、さらに、Ｃ1−Ｃ6アルキルおよびハロゲン原子からなる群より選択される１または２以上で置換されていてもよい。なお、置換基の数は、置換可能であれば特に制限されないが、好適には１〜４個であり、さらに１または２個が好ましく、さらに２個が好ましい。また、置換基が複数存在する場合、それらは互いに同一であってもよいし、異なっていてもよい。
【００２１】
本発明において「Ｃ1−Ｃ6アルキル基」は、炭素数が１〜６の直鎖状または分枝鎖状の脂肪族炭化水素を意味する。例えば、メチル、エチル、プロピル、イソプロピル、ブチル、イソブチル、ｔ−ブチル、ペンチル、ヘキシル等である。好ましくは（Ｃ1−Ｃ4）アルキルであり、より好ましくはメチル、エチル、またはｔ−ブチルであり、さらに好ましくはメチルである。
【００２２】
「ハロゲン」にはフッ素原子、塩素原子、臭素原子およびヨウ素原子が含まれ、好ましくはフッ素原子、塩素原子、または臭素原子である。
【００２３】
本発明において、「Ｃ2−Ｃ7アルカノイル基」とは、炭素数２〜７の低級アルキルカルボニル基を意味する。例えば、アセチル、エチルカルボニル、プロピルカルボニル、イソプロピルカルボニル、ブチルカルボニル、イソブチルカルボニル、ｔ−ブチルカルボニル、ペンチルカルボニル、ヘキシルカルボニル等である。好ましくはＣ2−Ｃ4アルカノイルであり、より好ましくはアセチルである。
【００２４】
「Ｃ7−Ｃ13アリールアルキル基」とは、１個のＣ6−Ｃ12アリールで置換されたアルキルであって、炭素数７〜１３のものをいう。例えば、ベンジル、フェネチル、フェニルプロピル、ナフチルメチル、ナフチルエチル、ビフェニリルメチルを挙げることができ、ベンジルが好ましい。また、当該基はアリール上に置換基を有していてもよい。アリール上に置換基を有するアリールアルキル基としては、４−メチルベンジル、４−エチルベンジル、２，４，５−トリメチルベンジル、４−フルオロベンジル、４−クロロベンジル、４−ブロモベンジル、２，５−ジクロロベンジル、２，５−ジブロモベンジル、４−ジフェニリルメチルを挙げることができる。
【００２５】
Ｃ7−Ｃ13アリールカルボニル基は、Ｃ6−Ｃ12アリールカルボニルを意味する。当該基としては、フェニルカルボニル、ナフチルカルボニル、ビフェニルカルボニル、インデニルカルボニルを挙げることができる。また、当該基はアリール上に置換基を有していてもよい。アリール上に置換基を有するアリールカルボニル基としては、４−トルエンカルボニル、４−エチルフェニルカルボニル、２，４，５−トリメチルフェニルカルボニル、４−フルオロフェニルカルボニル、４−クロロフェニルカルボニル、４−ブロモフェニルカルボニル、２，５−フェニルカルボニル、２，５−フェニルカルボニル、４−ジフェニリルカルボニルを挙げることができる。
【００２６】
なお、ｎは正の整数を示し、具体的な数値は特に特定されないが、本願発明によれば、分子量が３０００以上の高分子量のポリインジゴを良好に製造できると考えられる。
【００２７】
本発明方法の製造目的化合物であるポリインジゴ（２）は、下記の通りである。
【００２８】
【化４】
2008056818.tif 000005
【００２９】
［式中、ＡｒはＣ6−Ｃ12アリール基を示し；Ｙ2はＣ＝Ｏを示し且つＺ2はＮ−Ｒ3を示すか、またはＹ2はＮ−Ｒ3を示し且つＺ1はＣ＝Ｏを示し；Ｒ3は水素原子、Ｃ1−Ｃ6アルキル基、Ｃ6−Ｃ12アリール基、Ｃ7−Ｃ13アリールアルキル基を示す］
【００３０】
上記式中のアリール基は、上記定義の通りである。従って、ポリインジゴ（２）としては、以下のものを例示できる。
【００３１】
【化５】
2008056818.tif 000006
【００３２】
上記例において、Ｐｈはフェニル基を示し、Ｔｏｌは４−メチルフェニル基を示し、Ｂｎはベンジル基を示す。
【００３３】
上記全ての例においては、２つのピロリジン−３−オン構造が点対称の関係にあるが、原料化合物を選択することによって、当該構造が線対称の関係にあるポリインジゴも合成可能である。また、点対称のモノマーと線対称のモノマーを混合して重合させることによって、それらのランダム共重合体を製造することも可能である。
【００３４】
各モノマー単位間は炭素−炭素二重結合により結合されており自由回転が阻害されている。よって、ポリインジゴ内には上下が逆のまま重合しているモノマーが存在し、実際には、各モノマーの上下はランダムに重合されていると考えられる。
【００３５】
本発明方法は、酸性溶媒中で下記化合物（１）を重合させて下記ポリインジゴ（２）を製造することを特徴とする。
【００３６】
【化６】
2008056818.tif 000007
【００３７】
［式中、
ＡｒはＣ6−Ｃ12アリール基を示し；
ＸはＣ＝ＯまたはＣ−ＯＲ2を示し、ここでＲ2はＣ2−Ｃ7アルカノイル基またはＣ7−Ｃ13アリールカルボニル基を示し；
Ａは、ＸがＣ＝Ｏである場合には炭素−炭素一重結合を示し、ＸがＣ−ＯＲ2である場合には炭素−炭素二重結合を示し；
Ｙ1はＸと同義を示し且つＺ1はＮ−Ｒ1を示すか、またはＹ1はＮ−Ｒ1を示し且つＺ1はＸと同義を示し；
Ｒ1はＣ1−Ｃ6アルキル基、Ｃ6−Ｃ12アリール基、Ｃ7−Ｃ13アリールアルキル基、Ｃ2−Ｃ7アルカノイル基、またはＣ7−Ｃ13アリールカルボニル基を示し；
Ｙ2はＣ＝Ｏを示し且つＺ2はＮ−Ｒ3を示すか、またはＹ2はＮ−Ｒ3を示し且つＺ1はＣ＝Ｏを示し；
Ｒ3は水素原子、Ｃ1−Ｃ6アルキル基、Ｃ6−Ｃ12アリール基、Ｃ7−Ｃ13アリールアルキル基を示す］
【００３８】
本発明方法では、酸性溶媒中で重合反応を行うことによって、カルボニル基およびアミノ基を保護していたアルカノイル基またはアリールカルボニル基は除去されつつ、重合反応は良好に進行する。また、ピロリジン−３−オン構造の開環反応など、塩基性溶媒中の重合反応で起こりがちであった好ましくない副反応も起こり難い。なお、ピロリジノン環の窒素原子に結合している保護基以外のアルキル基、アリール基、およびアリールアルキル基は、酸性条件下でも脱離し難く、目的化合物であるポリインジゴにも結合したままである。
【００３９】
原料化合物であるビスピロリジノン化合物（１）は、後述する方法により合成することができる。
【００４０】
本発明で用いる酸性溶媒は、保護基であるアルカノイル基またはアリールカルボニル基を脱離でき、且つ重合反応を良好に進行できるものであれば特に制限されない。かかる酸性溶媒としては、濃硫酸、リン酸、濃塩酸、濃硝酸、メタンスルホン酸などを挙げることができる。モノマーの分解をより確実に抑制し、重合反応をより一層良好に進行せしめるには、高濃度の酸を用いることが好ましい。その一方で、酸の濃度が過剰に高いと、好ましくない副反応が生じることも考えられる。よって具体的には、８５質量％以上９５質量％以下の濃硫酸、８０質量％以上９０質量％以下のリン酸を好適なものとして例示することができる。
【００４１】
上記反応では、酸性溶媒へビスピロリジノン化合物（１）を加える。化合物（１）は室温で加えてもよいし、反応容器を水冷または氷冷しつつ加えてもよい。反応混合液におけるビスピロリジノン化合物（１）は特に制限されないが、１〜２０質量％程度とすればよい。かかる濃度範囲であれば、保護基の脱離反応と重合反応を良好に進行でき、且つ比較的容易に精製することができる。さらに、反応溶媒としてリン酸を用いる場合には、重合反応を促進するために五酸化二リンを適量添加してもよい。
【００４２】
添加後は、反応混合液を室温で５〜４０時間程度攪拌すればよい。反応を促進するために、反応混合液を３０〜１００℃程度に加温してもよい。
【００４３】
反応終了後は、水酸化ナトリウム水溶液等の塩基化合物または塩基性溶媒を加えることにより反応混合液を中和する。中和した反応混合液は、氷冷してもよい。かかる中和反応により生じた析出物を濾過等により分離し、水；メタノールやエタノール等のアルコール；ジメチルホルムアミドやジメチルアセトアミド等のアミド；これらの混合溶媒などの極性溶媒により洗浄する。
【００４４】
このようにして製造されたポリインジゴは、様々な成形体に加工され得る。例えば、以下の方法により繊維に加工することができる。
【００４５】
先ず、ポリインジゴの溶液を調整する。ポリインジゴは汎用溶媒にはほとんど不溶であるが、塩基性条件下でハイドロサルファイトを用いて還元することによって、その水溶液を得ることができる。また、メタノールやエタノール等のアルコール中で水素化ホウ素ナトリウムや水素化ホウ素カリウムを用いて還元することにより、溶液を得ることができる。これら水溶液を濾過して不溶物を濾別した後、溶液を濃縮して曳糸性のある溶液とする。
【００４６】
上記で得られたポリインジゴ溶液を紡糸口金から押し出す。紡糸口金を出たドープは、紡糸口金と洗浄バス間の空間で引き伸ばされてフィラメントとなる。この空間は一般にエアギャップと呼ばれており、空気または酸素で満たされていることが必要である。このエアギャップを通過する際に、溶液中のポリインジゴは酸化され、ロイコ体からケトン体に変化し、溶媒に対する溶解度が減じて系から析出して繊維状に成形される。成形されたフィラメントは、水やアルコール等の溶剤により洗浄され還元剤や酸化剤等が除去される。その後、フィラメントに対して、乾燥や加熱などの処理を必要に応じて行なってもよい。
【００４７】
その他、上記ポリインジゴ溶液をダイから押し出してキャスト製膜したり、スピンコートすることによりシートやフィルムに加工することもできる。より具体的には、基板上に塗布した溶液に空気を接触させて酸化を行うと同時に、溶媒を蒸発させる。基板上からポリインジゴフィルムを剥がし、水洗して還元剤を除去した後収縮しないように、フィルムを枠に固定して乾燥する。乾燥は、風乾または５０〜３００℃の加熱乾燥、または減圧下１００℃以下で行うことができる。その後、ポリインジゴフィルムに対して、必要に応じて加熱処理を行ってもよい。
【００４８】
こうして得られたポリインジゴ成形体は、優れた耐熱性や強度、弾性率、耐溶剤性といったポリインジゴ本来の特性をそのまま享有するため、極めて有用である。
【００４９】
ビスピロリジノン化合物（１）は、テトラカルボン酸化合物の脱炭酸縮合反応により合成することができる。以下では、Ａｒがフェニルであり、各置換基が点対称の関係にある化合物を代表例として説明するが、当業者であれば、フェニルをアリールに一般化し、且つ各説明を各置換基が線対称の化合物に適用するのは容易である。
【００５０】
【化７】
2008056818.tif 000008
［式中、Ｘ、Ａ、Ｒ1およびＲ2は上記と同義を示す］
【００５１】
上記反応では、テトラカルボン酸化合物（３）または（４）を、酸無水物：（Ｒ2）2Ｏと弱塩基：Ｒ2ＯＮａの存在下で閉環する。ビスピロリジノン化合物（１’）でＸがＣ＝ＯとなるかＣ−ＯＲ2となるかは、酸無水物の量や反応温度等などの反応条件による。なお、ＸがＣ＝Ｏとなる場合、Ａは炭素−炭素一重結合になり、ＸがＣ−ＯＲ2となる場合、Ａは炭素−炭素二重結合になる。テトラカルボン酸化合物（３）および（４）は、後述する方法により合成することができる。
【００５２】
上記反応では、テトラカルボン酸化合物（３）または（４）、酸無水物、および弱塩基を混合する。この際、酸無水物を溶媒として用いればよく、酸無水物に対して、テトラカルボン酸化合物（３）または（４）および弱塩基は１０〜３０質量％程度添加すればよい。
【００５３】
当該反応混合物を、１００〜２００℃程度で３０分間〜６時間程度反応させる。反応温度は、酸無水物の沸点以上にして反応混合物を加熱還流してもよい。
【００５４】
反応終了後、反応混合液を減圧濃縮し、水等から再結晶するなどによって、精製する。
【００５５】
テトラカルボン酸化合物（３）または（４）は、以下のスキームにより合成することができる。
【００５６】
【化８】
2008056818.tif 000009
［式中、Ｒ1は上記と同義を示す］
【００５７】
上記スキームでは、化合物（５）にグリシンまたはＮ−グリシン誘導体を反応させ、テトラカルボン酸化合物（３）または（４）を得る。
【００５８】
原料化合物である化合物（５）は、比較的シンプルな構造を有することから、市販のものを購入して用いることができ、或いは有機化学分野の当業者に周知の方法で市販化合物から合成してもよい。例えば、グリシンのアミノ基がＲ1により保護されたＮ−グリシン誘導体は、後述する化合物（３）から（４）を得る反応と同様の条件を用いて合成することができる。
【００５９】
上記スキームのうち、上の反応を用いるか下の反応を用いるかは、主にＲ1の種類により決定すればよい。例えば、Ｎ−グリシン誘導体が容易に入手または合成できる場合は下の反応を用いればよいし、入手または合成し難い場合は上の反応を用いればよい。
【００６０】
化合物（５）とグリシンまたはＮ−グリシン誘導体の反応は、銅触媒と塩基化合物の存在下、溶媒中で行う。
【００６１】
塩基化合物としては、トリエチルアミン等の有機アミン；水酸化ナトリウムや水酸化カリウム等のアルカリ金属の水酸化物；水酸化カルシウム等のアルカリ土類金属の水酸化物；炭酸ナトリウムや炭酸カリウム等のアルカリ金属の炭酸塩；炭酸カルシウム等のアルカリ土類金属の炭酸塩；炭酸水素ナトリウムや炭酸水素カリウム等のアルカリ金属の炭酸水素塩；これら２以上の混合物が含まれる。
【００６２】
溶媒は、基質化合物に対して適度な溶解能を有し、反応に悪影響を与えないものであるならば特に制限なく使用することができる。例えば、水；メタノールやエタノール等のアルコール；ジメチルホルムアミドやジメチルアセトアミド等のアミド；これらの混合溶媒を用い得る。これらのうち、水が好適である。
【００６３】
当該反応は、通常、反応混合液全体に対して１〜１０質量％程度の化合物（５）とグリシンまたはＮ−グリシン誘導体、５〜１５質量％程度の塩基化合物、０．１〜０．５質量％の銅粉末を加え、１〜１０時間程度加熱還流する。反応終了後、不溶成分を濾別し、濾液を濃塩酸等で酸性化することによって、析出した目的化合物を濾別すればよい。濾液は、析出を促すために氷冷してもよい。
【００６４】
テトラカルボン酸化合物（３）から化合物（４）を合成する場合は、Ｒ1の種類に応じた反応を適用すればよい。例えば、Ｒ1がアルカノイルまたはアリールカルボニルである場合には、塩基の存在下、溶媒中で対応する酸無水物を反応させればよい。例えば、水酸化ナトリウム水溶液にテトラカルボン酸化合物（３）を溶解し、酸無水物を室温で加えればよい。
【００６５】
また、Ｒ1がアルキル基、アリール基、またはアリールアルキル基である場合には、溶媒中、酢酸銅（ＩＩ）とトリエチルアミンなどの塩基の存在下、アリールホウ酸などのホウ酸誘導体をテトラカルボン酸化合物（３）に反応させればよい。
【００６６】
反応終了後は反応混合液を濃塩酸等で酸性化し、さらに反応混合液を冷却する等して、析出したテトラカルボン酸化合物（４）を濾別すればよい。
【実施例】
【００６７】
以下、実施例を挙げて本発明をより具体的に説明するが、本発明はもとより下記実施例により制限を受けるものではなく、前・後記の趣旨に適合し得る範囲で適当に変更を加えて実施することも可能であり、それらはいずれも本発明の技術的範囲に含まれる。
【００６８】
なお、以下で製造したポリインジゴの評価方法は、以下の通りである。
【００６９】
１．13Ｃ−ＮＭＲ
得られたポリインジゴを専用の容器に詰め、ＢＲＵＫＥＲ製のＡＶＡＮＣＥ３００を用いて13Ｃ−ＮＭＲスペクトルを得た。測定条件は、以下の通りである。温度：室温、待ち時間：２０秒間、ｃｏｎｔａｃｔ  ｔｉｍｅ：２５００μｓ、試料回転数：６．７ｋＨｚ、積算回数：１０００回。
【００７０】
２．元素分析
炭素、水素、窒素の分析には住化分析センター製のＣＨＮアナライザーＮＣＨ−２１を用い、酸素、硫黄の分析には堀場製作所製の酸素／硫黄／炭素分析装置ＥＭＧＡ−２８００を用いた。
【００７１】
実施例１
５００ｍＬの３口フラスコに９０％濃硫酸（２００ｍＬ）を入れた。窒素雰囲気下、濃硫酸を攪拌しつつ、２，６−ジヒドロ−１，５−ジアセト−３，７−ジアセトキシベンゾ［１，２−ｂ，５，４−ｂ’］ジピロール（１０ｇ）を室温で加えた。添加後、大気中、当該反応混合物を室温で２４時間攪拌した。次いで、当該反応混合物を水酸化ナトリウム水溶液で中和した。生じた析出物を、大量の水、ジメチルアセトアミド、およびメタノールで洗浄した後、減圧乾燥することによって、黒色のポリインジゴ（５．０ｇ）を得た。得られたポリインジゴの元素分析の結果、Ｃ＝６３％、Ｈ＝４．２％、Ｎ＝１５％、Ｏ＝２１％であった。また、得られたポリインジゴの13Ｃ−ＮＭＲスペクトルを図１に示す。
【００７２】
実施例２
室温で１Ｌの３口フラスコに８５％リン酸（２００ｍＬ）を入れた。窒素雰囲気下、リン酸を攪拌しつつ、２，６−ジヒドロ−１，５−ジアセト−３，７−ジアセトキシベンゾ［１，２−ｂ，５，４−ｂ’］ジピロール（１０ｇ）を室温で加えた。添加後、大気中、当該反応混合物を室温で１２時間攪拌した。さらに、五酸化二リン（３００ｇ）を加え、室温で１２時間攪拌した。次いで、当該反応混合物を水酸化ナトリウム水溶液で中和した。生じた析出物を、大量の水、ジメチルアセトアミド、およびメタノールで洗浄した後、減圧乾燥することによって、黒色のポリインジゴ（５．０ｇ）を得た。得られたポリインジゴの13Ｃ−ＮＭＲスペクトルを図２に示す。
【００７３】
比較例１
５００ｍｌの３口フラスコに１Ｎ水酸化ナトリウム水溶液（２００ｍＬ）を入れた。窒素雰囲気下、水酸化ナトリウム水溶液を攪拌しつつ、２，６−ジヒドロ−１，５−ジアセト−３，７−ジアセトキシベンゾ［１，２−ｂ，５，４−ｂ’］ジピロール（７．１ｇ）を室温で加えた。添加後、大気中、当該反応混合物を室温で２４時間攪拌した。次いで、当該反応混合物を塩酸で中和した。生じた析出物を、大量の水、ジメチルアセトアミド、およびメタノールで洗浄した後、減圧乾燥することによって、黒色のポリインジゴ（４．２ｇ）を得た。得られたポリインジゴの13Ｃ−ＮＭＲスペクトルを図３に示す。
【００７４】
比較例２
５００ｍｌの３口フラスコに４Ｎ水酸化ナトリウム水溶液（２００ｍＬ）を入れた。窒素雰囲気下、水酸化ナトリウム水溶液を攪拌しつつ、２，６−ジヒドロ−１，５−ジアセト−３，７−ジアセトキシベンゾ［１，２−ｂ，５，４−ｂ’］ジピロール（７．１ｇ）を室温で加えた。添加後、窒素雰囲気下、当該反応混合物を８０℃で２時間、さらに室温で２４時間攪拌した。次いで、当該反応混合物を塩酸で中和した。生じた析出物を、大量の水、ジメチルアセトアミド、およびメタノールで洗浄した後、減圧乾燥することによって、黒色のポリインジゴ（３．６ｇ）を得た。得られたポリインジゴの元素分析の結果、Ｃ＝６３％、Ｈ＝４．４％、Ｎ＝１５％、Ｏ＝２１％であった。また、得られたポリインジゴの13Ｃ−ＮＭＲスペクトルを図４に示す。
【００７５】
図３の通り、塩基性溶媒中でモノマー化合物の保護基を除去しつつ重合させると、保護基が完全に除去できない。そこで、反応温度をいったん８０℃まで上げたところ、図４の通り、保護基は完全に除去できたが、一部の炭素ピークの強度が極端に低くなり、各ピークがブロードになっている。これは、モノマー化合物またはポリインジゴの一部が分解したことが原因であると考えられる。
【００７６】
一方、酸性溶媒中でモノマー化合物の保護基を除去しつつ重合させた場合には、保護基も除去できており、且つ各ピークもシャープである。これらの結果により、本発明方法によれば、高品質なポリインジゴを効率良く製造できることが実証された。
【図面の簡単な説明】
【００７７】
【図１】実施例１で製造したポリインジゴの13Ｃ−ＮＭＲスペクトルである。
【図２】実施例２で製造したポリインジゴの13Ｃ−ＮＭＲスペクトルである。
【図３】比較例１で製造したポリインジゴの13Ｃ−ＮＭＲスペクトルである。
【図４】比較例２で製造したポリインジゴの13Ｃ−ＮＭＲスペクトルである。
【図１】
2008056818.tif 000012
【図２】
2008056818.tif 000013
【図３】
2008056818.tif 000014
【図４】
2008056818.tif 000015